ТЕРМОСВАРИВАЕМЫЕ КОМПОЗИЦИИ, ПОЛУЧЕННЫЕ ИЗ ВОДНЫХ ДИСПЕРСИЙ

A
1. Способ получения термически свариваемых покрытий на субстрате, включающий: нанесение покрытия на субстрат в виде водной дисперсии полимера, в котором водная дисперсия полимера содержит (A) этиленкислотный сополимер; (B) сильное основание, имеющее pK более чем приблизительно 10; и (C) воду, в которой сильное основание представляет собой единственное нейтрализующее вещество и присутствует в количестве, достаточном для нейтрализации более чем 55 вес.% карбоксильных групп в компонент (A); и удаление, по меньшей мере, части воды в дисперсии для образования первого слоя.
2. Способ по п.1, в котором первый слой имеет толщину от 0,5 до 75 мкм.
3. Способ по п.2, в котором первый слой имеет толщину от 0,5 до 25 мкм.
4. Способ по п.3, в котором первый слой имеет толщину от 0,75 до 2 мкм.
5. Способ по п.1, в котором субстрат содержит ориентированный полимер.
6. Способ по п.1, в котором сильное основание содержит, по меньшей мере, один ион металла, выбранный из Ia, IIa или IIb группы периодической таблицы элементов.
7. Способ по п.6, в котором сильное основание содержит соль металлов группы Ia.
8. Способ по п.1, в котором этиленкислотный сополимер содержит, по меньшей мере, один из сополимеров этилена и акриловой кислоты и сополимеров этилена и метакриловой кислоты.
9. Способ по п.1, в котором дисперсия дополнительно включает микрокристаллический воск.
10. Способ по п.1, в котором дисперсия имеет вязкость менее чем 500 сП (RV3 шпиндель, 21,5°C, 50 об/мин).
11. Способ по п.1, в котором дисперсия содержит 20 вес.% или более компонента (A).
12. Способ по п.1, в котором сильное основание присутствует в количестве, достаточном для нейтрализации более чем 80 вес.% карбоксильных групп в компоненте (A).
13. Способ по п.1, в котором первый слой имеет начальную температуру термосварки равную или меньше 80°C.
14. Способ по п.1, в котором первый слой имеет прочность сварного шва, по меньшей мере, 170 г/дюйм при температуре сваривания 70°C и при толщине в интервале от 1 и 2 мкм.
15. Способ по п.1, в котором первый слой имеет прочность сварного шва, по меньшей мере, 400 г/дюйм при температуре сваривания 80°C и при толщине в интервале от 1 и 2 мкм.
16. Пленка, содержащая: субстрат и покрытие, где покрытие получено из: дисперсии этиленкислотного полимера, в котором нейтрализуется более чем приблизительно 55 вес.% карбоксильных групп, по меньшей мере, одним металлическим ионом, выбранным из Ia, IIa или IIb группы Периодической таблицы элементов.
17. Пленка по п.16, в которой покрытие имеет толщину от 0,5 до 75 мкм.
18. Пленка по п.17, в которой покрытие имеет толщину от 0,5 до 25 мкм.
19. Пленка по п.16, в которой покрытие имеет толщину от 0,75 до 2 мкм.
20. Пленка по п.16, в которой субстрат содержит ориентированный полимер.
21. Пленка по п.16, в которой этиленкислотный сополимер содержит, по меньшей мере, один этиленакриловый кислотный сополимер и этиленметакриловый кислотный сополимер.
22. Пленка по п.16, в которой покрытие дополнительно содержит микрокристаллический воск.
23. Пленка по п.16, в которой более чем приблизительно 80 вес.% карбоксильных групп нейтрализуются, по меньшей мере, одним ионом металла, выбранным из Ia, IIa или IIb группы Периодической таблицы элементов.
24. Пленка по п.16, в которой покрытие имеет начальную температуру термической сварки равную или меньшую 80°C.
25. Пленка по п.16, в которой покрытие имеет прочность сварного шва, по меньшей мере, 170 г/дюйм при температуре термической сварки 70°C и толщине в интервале от 1 и 2 мкм.
26. Пленка по п.16, в которой покрытие имеет прочность сварного шва, по меньшей мере, 400 г/дюйм при температуре термической сварки 80°C и толщине в интервале от 1 и 2 мкм.
27. Дисперсия, содержащая: (A) этиленкислотный сополимер; (B) нейтрализующее вещество; и (C) воду, в которой нейтрализующее вещество присутствует в количестве, достаточном для нейтрализации более чем 55 вес.% карбоксильных групп в компоненте (A).
28. Дисперсия по п.27, в которой нейтрализующее вещество содержит, по меньшей мере, один ион металла, выбранный из Ia, IIa или IIb группы Периодической таблицы элементов.
29. Дисперсия по п.28, в которой нейтрализующее вещество содержит соль металла из группы Ia.
30. Дисперсия по п.27, в которой этиленкислотный сополимер содержит, по меньшей мере, один сополимер этиленакриловой кислоты и сополимер этиленметакриловой кислоты.
31. Дисперсия по п.27, в которой дисперсия дополнительно содержит микрокристаллический воск.
32. Дисперсия по п.27, в которой дисперсия имеет вязкость менее чем 500 сП (RV3 шпиндель, 21,5°C, 50 об/мин).
33. Дисперсия по п.27, в которой дисперсия содержит 20 вес.% или более компонента (A).
34. Дисперсия по п.27, в которой дисперсия содержит 25 вес.% или более компонента (A).
35. Дисперсия по п.27, в которой сильное основание присутствует в количестве достаточном для нейтрализации более чем 80 вес.% карбоксильных групп в компоненте (A).
А
36. Способ нейтрализации дисперсии, включающий в себя: добавление сильного основания имеющего pK, приблизительно, 10 или больше, в отсутствии слабого основания, к смеси, содержащей этиленкислотный сополимер и воду, в количестве, достаточном для нейтрализации более чем 55 вес.% карбоксильных групп в этиленкислотном сополимере.
37. Способ по п.36, в котором сильное основание добавляется в количестве, достаточном для нейтрализации более чем 80 вес.% карбоксильных групп в этиленкислотном сополимере.
38. Способ по п.36, в котором сильное основание содержит, по меньшей мере, один ион металла, выбранный из Ia, IIa или IIb группы Периодической таблицы элементов.
39. Способ по п.38, в котором сильное основание содержит соль металла из группы Ia.
40. Способ по п.36, в котором этиленкислотный сополимер содержит, по меньшей мере, или этиленакриловый кислотный сополимер или этиленметакриловый кислотный сополимер.
41. Способ по п.36, дополнительно включающий добавление микрокристаллического воска к смеси.
a
42. Дисперсия, содержащая: (A) этиленкислотный сополимер; (B) сильное основание, имеющее pK, приблизительно, 10 или больше; (C) воду, в котором сильное основание является единственным нейтрализующим веществом и присутствует в количестве, достаточном для нейтрализации более чем 55 вес.% карбоксильных групп в компоненте (A).
43. Дисперсия по п.42, в которой нейтрализующее вещество содержит, по меньшей мере, один ион металла, выбранный из Ia, IIa или IIb группы Периодической таблицы элементов.
44. Дисперсия по п.43, в которой нейтрализующее вещество содержит соль металла из группы Ia.
45. Дисперсия по п.42, в которой этиленкислотный сополимер содержит, по меньшей мере, или этиленакриловый кислотный сополимер, или этиленметакриловый кислотный сополимер.
46. Дисперсия по п.42, в которой дисперсия дополнительно содержит микрокристаллический воск.
47. Дисперсия по п.42, в которой дисперсия имеет вязкость менее чем 500 сП (RV3 шпиндель, 21,5°C, 50 об/мин).
48. Дисперсия по п.42, в которой дисперсия содержит 20 вес.% или более компонента (A).
49. Дисперсия по п.42, в которой дисперсия содержит 25 вес.% или более компонента (A).
50. Дисперсия по п.42, в которой сильное основание присутствует в количестве, достаточном для нейтрализации более чем 80 вес.% карбоксильных групп в компоненте (A).